СПОСОБ ПЛАВКИ ПСЕВДО β-ТИТАНОВОГО СПЛАВА, СОДЕРЖАЩЕГО (4,0-6,0)% Аl-(4,5-6,0)% Мo - (4,5-6,0)% V- (2,0-3,6)% Cr - (0,2-0,5)% Fe- (0,1-2,0)% Zr

Способ плавки псевдо β-титанового сплава, содержащего (4,0-6,0)% Al - (4,5-6,0)% Mo - (4,5-6,0)% V - (2,0-3,6)% Cr - (0,2-0,5)% Fe - (0,1-2,0)% Zr включает приготовление лигатуры, содержащей два или более легирующих элементов, легирование шихты, приготовление расходуемого электрода и выплавку сплава в вакуумной дуговой печи, отличающийся тем, что Al, Mo, V, Cr вводятся в состав шихты в виде комплексной лигатуры, выплавленной алюминотермическим методом и имеющим следующее содержание, мас.%:
молибден
25-27
ванадий
25-27
хром
14-16
титан
9-11
алюминий - основа, а железо и цирконий в виде технически чистых металлов, сплав выплавляют, по крайней мере, двойным переплавом, при этом первый переплав производят вакуумным дуговым переплавом или методом гарнисаж - расходуемый электрод.